(57)【特許請求の範囲】
【請求項１】
材料シートを曲げて成形物品とする方法において、
（ａ）前記材料シートを提供するステップ、
（ｂ）前記材料シートの、再成形可能領域と再成形可能でない領域とを、第１粘度範囲に対応する第１温度範囲まで加熱するステップ、
（ｃ）続いて前記材料シートの前記再成形可能領域を、第２粘度範囲に対応する第２温度範囲まで加熱するステップ、および、
（ｄ）前記材料シートの前記再成形可能領域を選択された形状に再成形するステップであって、このときの再成形が、前記材料シートの前記再成形可能領域を垂下させる、または、前記再成形可能領域の外側または前記再成形可能領域の境界近傍で、前記材料シートに力を加える、のうちの少なくとも一方によるものであるステップ、
を有してなり、
前記再成形可能領域が前記第２温度範囲にあるとき、前記材料シートの前記再成形可能領域が、該再成形可能領域に欠陥を生じさせる可能性のある物体と接触するのを避けることを特徴とする方法。
【請求項２】
ステップ（ｃ）において、前記第２温度範囲まで加熱される前記再成形可能領域に対する、前記材料シート中の前記第２温度範囲まで加熱される領域合計の割合が、１．５以下であり、該領域合計が前記再成形可能領域と重複していることを特徴とする請求項１記載の方法。
【請求項３】
ステップ（ａ）で提供される前記材料シートの厚さが、０．３ｍｍから１．５ｍｍまでの範囲内であることを特徴とする請求項１または２記載の方法。
【請求項４】
前記材料シートの熱膨張係数が５ｐｐｍ超であることを特徴とする請求項１から３いずれか１項記載の方法。
【請求項５】
前記第１粘度範囲の下限が６×１０9ポアズ（６×１０8Ｐａ・ｓ）超であることを特徴とする請求項１から４いずれか１項記載の方法。
【請求項６】
前記第２粘度範囲が１０8ポアズ（１０7Ｐａ・ｓ）から１０9ポアズ（１０8Ｐａ・ｓ）までであることを特徴とする請求項１から５いずれか１項記載の方法。
【請求項７】
前記材料シートの、前記再成形可能でない領域および前記再成形可能領域が隣接しており、ステップ（ａ）における前記材料シートが平坦であり、さらにステップ（ｄ）の後に、前記再成形可能でない領域が平坦なままであることを特徴とする請求項１から６いずれか１項記載の方法。
【請求項８】
前記選択された形状が、曲げを含むことを特徴とする請求項１から７いずれか１項記載の方法。
【請求項９】
前記第１粘度範囲の下限が前記第２粘度範囲の上限よりも大きいことを特徴とする請求項１から８いずれか１項記載の方法。
【請求項１０】
ステップ（ｄ）が、前記再成形可能領域に真空を適用して前記再成形可能領域の垂下を助けることを含むことを特徴とする請求項１から９いずれか１項記載の方法。
【請求項１１】
ステップ（ｃ）が、
（ｃ１）光学部材を用いて前記再成形可能領域上に放射熱を集中させる、または、
（ｃ２）シールド部材を用いて前記再成形可能領域上に放射熱を集中させる、
ことを含むことを特徴とする請求項１から１０いずれか１項記載の方法。
【発明の詳細な説明】
【関連出願の説明】
【０００１】
本出願は、その内容が引用されその全体が参照することにより本書に組み込まれる、２０１０年１１月３０日に出願された欧州特許出願公開第１０３０６３１７８号の優先権の利益を米国特許法第１１９条の下で主張するものである。
【技術分野】
【０００２】
本発明は、一般に、平坦なシートを成形物品に再成形する方法および装置に関する。
【背景技術】
【０００３】
電子ディスプレイ業界では、高品質で薄型の成形されたガラスシート、特に平坦な領域と屈曲した領域とを組み合わせて備えているガラスシートへの関心が高まっている。このような成形されたガラスシートは、例えば、フラットスクリーンテレビのカバーとして用いられたり、他の用途において保護カバーとして使用されたりする需要がある。
【０００４】
フラットガラスシートは、再成形して、成形ガラスシートにすることができる。フラットガラスシートを成形ガラスシートに再成形する種々の技術は周知であり、特に自動車用途の観点ではフロントガラスおよびサイドウィンドウなど、そして建築用途では建築用および商業用の非電子的なディスプレイのための湾曲したガラスなどがある。例えば、特許文献１（アンダーソン（Anderson）他、１９９２年３月３日）では、フラットガラスシートに凹所領域をプレスすることによって、車の窓ガラスとして使用することが意図された成形ガラスシートを作製する方法が開示されている。アンダーソン他の方法では、加熱器が、集中させた高温の熱をフラットガラスシートの表面上に導いて、フラットガラスシートの再成形領域の移行部分を、その熱軟化温度まで迅速に加熱する。ガラスの狭い帯状部分沿いを集中熱で加熱することによるガラスの破砕を防ぐために、集中熱を加える前にガラスシートを高温に事前加熱する。移行部分をその熱軟化温度まで加熱した後、再成形領域をプレス型の間に位置付け、かつプレス型と位置合わせする。次いで、型の一方を他方の型に向かって前進させ、型の間で再成形領域をプレスすることにより、フラットガラスシートを含む平面から外へと再成形領域を位置ずれさせる。
【先行技術文献】
【特許文献】
【０００５】
【特許文献１】米国特許第５，０９３，１７７号明細書
【発明の概要】
【発明が解決しようとする課題】
【０００６】
アンダーソン他で開示された方法は、再成形領域内での著しい３次元的な変形を含み、かつフラットガラスシートの平面から再成形領域を位置ずれさせるプレス手段を含んでいる。このようなプロセスは再成形領域内において、粘度を大幅に減少させ、かつ著しいプレス力を加える必要がある。こういった条件下では、ガラスの表面状態が局所的に損傷されることは当業者には明らかである。アンダーソン他では、「損傷部分」が単に機械的な役割を有するものであり、また完全に取り付けられた製品では目につかない部分となるため、これは問題にならない。電子ディスプレイのカバーとして使用することが意図されている成形ガラスシートの場合には、こういった贅沢さを与えることはできない。
【課題を解決するための手段】
【０００７】
本発明の一態様において、材料シートを曲げて成形物品とする方法は、材料シートを提供するステップ（ステップａ）、材料シートの、再成形可能領域と再成形可能でない領域とを、第１粘度範囲に対応する第１温度範囲まで加熱するステップ（ステップｂ）、続いて材料シートの再成形可能領域を、第２粘度範囲に対応する第２温度範囲まで加熱するステップ（ステップｃ）、および、材料シートの再成形可能領域を選択された形状に再成形するステップであって、このときの再成形が、材料シートの再成形可能領域を垂下させるものと、再成形可能領域の外側または再成形可能領域の境界近傍で、材料シートに力を加えるものとのうちの少なくとも一方によるものであるステップ（ステップｄ）を含む。
【０００８】
この方法の一実施の形態では、ステップｃにおいて、第２温度範囲まで加熱される再成形可能領域に対する、材料シート中の第２温度範囲まで加熱される領域合計の割合が１．５以下であり、この領域合計は再成形可能領域と重複している。
【０００９】
この方法の一実施の形態では、ステップｃにおいて、第２温度範囲まで加熱される再成形可能領域に対する、材料シート中の第２温度範囲まで加熱される領域合計の割合が１．２以下であり、この領域合計は再成形可能領域と重複している。
【００１０】
この方法の一実施の形態において、ステップａで提供される材料シートの厚さは、０．３ｍｍから１．５ｍｍまでの範囲内である。
【００１１】
この方法の一実施の形態において、材料シートの熱膨張係数は５ｐｐｍ超である。
【００１２】
この方法の一実施の形態において、第１粘度範囲の下限は第２粘度範囲の上限よりも高い。
【００１３】
この方法の一実施の形態において、第１粘度範囲の下限は６×１０9ポアズ（６×１０8Ｐａ・ｓ）超である。
【００１４】
この方法の一実施の形態において、第２粘度範囲は１０8ポアズ（１０7Ｐａ・ｓ）から１０9ポアズ（１０8Ｐａ・ｓ）までである。
【００１５】
この方法の一実施の形態において、ステップｄは、再成形可能領域に真空を適用して再成形可能領域の垂下を助けることを含む。
【００１６】
この方法の一実施の形態において、ステップｃは、光学部材を用いて再成形可能領域上に放射熱を集中させることを含む。
【００１７】
この方法の一実施の形態において、ステップｃは、シールド部材を用いて再成形可能領域上に放射熱を集中させることを含む。
【００１８】
この方法の一実施の形態において、材料シートの、再成形可能でない領域および再成形可能領域は隣接している。
【００１９】
この方法の一実施の形態において、ステップａにおける材料シートは平坦であり、さらにステップｄの後に、再成形可能でない領域は平坦なままである
この方法の一実施の形態において、選択された形状は曲げを含む。
【００２０】
本発明の別の態様において、材料シートを成形物品へと曲げるための装置配置は、材料シートを保持するための支持体、および、材料シートが支持体上で保持されている間に、材料シートの再成形可能領域を、選択された粘度範囲に対応する選択された温度範囲に、局所的に加熱する加熱配置、を含む。この加熱配置は、熱源と、熱源からの熱を材料シートの再成形可能領域上に集中させるための、光学部材またはシールド部材とを含んでいる。
【００２１】
この装置配置の一実施の形態において、光学部材は、熱を材料シートの再成形可能領域上に反射する、楕円ミラーを含む。
【００２２】
この装置配置の一実施の形態において、シールド部材は、熱を材料シートの再成形可能領域上に集中させる開口を有した、耐熱シールドを含む。
【００２３】
この装置配置の一実施の形態において、熱源は抵抗型加熱器である。
【００２４】
前述の概要および以下の詳細な説明は、発明の例示であり、本明細書で請求される本発明の本質および特徴を理解するための概要または構成を提供することを意図したものであることを理解されたい。添付の図面は、本発明のさらなる理解を提供するために含まれ、また本明細書に組み込まれかつその一部を構成する。図面は本発明の種々の実施形態を示し、そしてその説明とともに、本発明の原理および動作の説明に役立つ。
【００２５】
以下は、添付の図面に含まれる図の説明である。これらの図は必ずしも原寸に比例したものではなく、さらに特定の特徴および特定の図は、明瞭および簡潔にするため、縮尺において、または概略的に、誇張して図示されていることがある。
【図面の簡単な説明】
【００２６】
【図１ａ】材料シートの再成形可能領域の局所加熱を示した概略図
【図１ｂ】材料シートの再成形可能領域の局所加熱を示した概略図
【図１ｃ】材料シートの全体的な加熱を示した概略図
【図２】材料シートの再成形可能領域を局所加熱するための加熱配置を示した概略図
【図３】材料シートの再成形可能領域を局所加熱するための抵抗加熱配置を示した概略図
【図４】集中放射加熱の温度分布を示した図
【図５】集中放射加熱の温度分布を示した図
【図６】図２の集中放射加熱配置を用いて材料シートの再成形可能領域を局所加熱した後の、材料シートの熱プロファイルを示したグラフ
【図７】図２の集中放射加熱配置を用いて材料シートの再成形可能領域を局所加熱した後の、材料シートの熱プロファイルと粘度プロファイルとを示したグラフ
【図８】９０°曲げを有する成形物品の斜視図
【図９】２つの９０°曲げを有する成形物品の斜視図
【図１０】２つの４５°曲げを有する成形物品の斜視図
【発明を実施するための形態】
【００２７】
本発明のさらなる特徴および利点は以下に明記され、そしてある程度は、本明細書の説明から当業者には容易に明らかになるであろうし、あるいは本明細書において説明するように本発明を実施することにより認識されるであろう。
【００２８】
一実施の形態において、成形物品を作製する方法は、粘弾性特性を有している材料のシートを提供するステップを含む。一実施の形態において、この材料は、ガラスまたはガラスセラミックなどのガラス含有材料である。一実施の形態において、この材料シートは薄く、例えばその厚さは０．３ｍｍから１．５ｍｍの範囲内である。一実施の形態において、この材料シートの熱膨張係数は５ｐｐｍ超である。特定の厚さおよび熱膨張係数を有する、種々の種類のガラスを一実施の形態において使用することができる。適切なガラスの一例はＧＯＲＩＬＬＡガラスであり、ニューヨーク州のコーニング社（Corning Incorporated, NY）からコード２３１７で入手可能である。いくつかの実施形態において、この適切なガラスは、イオン交換可能なアルカリ含有ガラスであることが望ましい。イオン交換可能なアルカリ含有ガラスは、Ｌｉ+、Ｎａ+、またはこの両方など、小さいアルカリイオンを含む構造を有している。こういった小さいアルカリイオンは、イオン交換プロセス中に、Ｋ+などのより大きなアルカリイオンと交換され得る。適切なイオン交換可能なアルカリ含有ガラスの例としては、その内容がその全体を参照することにより本書に組み込まれる、全てコーニング社に譲渡された、米国特許出願第１１／８８８２１３号明細書、同第１２／２７７５７３号明細書、同第１２／３９２５７７号明細書、同第１２／３９３２４１号明細書、および同第１２／５３７３９３号明細書に記載されているようなアルカリアルミノケイ酸ガラスが挙げられる。これらのアルカリアルミノケイ酸ガラスは、比較的低温で、少なくとも３０μｍの深さまでイオン交換可能である。前述のＧＯＲＩＬＬＡガラスは、市販のイオン交換可能なアルカリ含有ガラスの一例である。
【００２９】
一実施の形態において、材料シートは平坦な形状で提供される。ガラス含有材料のシートの場合、オーバーフローフュージョンダウンドロー法またはフロート法など、平坦なガラスを製造する任意の適切な方法を使用することができる。図１ａでは、材料シート１００が支持体１０２の上に置かれている。図１ａの実施形態では、支持体１０２は平面的な表面１０４を有し、この表面上で材料シート１００が支持されている。材料シート１００は、材料シート１００の一部が支持体１０２から張り出すように、すなわち片持ち梁状となるように、支持体１０２上に置かれている。材料シート１００は、少なくとも１つの「再成形可能領域」１０６と、少なくとも１つの「再成形可能でない領域」１０８とを有している。再成形可能領域は、材料シート中の、３次元形状に成形される領域である。典型的には、この３次元形状は、特定の曲率半径を有する曲げを含む。再成形可能でない領域は、材料シート中の、３次元形状に成形されない残りの領域である。一般に、再成形可能領域は再成形可能でない領域と隣接している。
【００３０】
図１ａに示した実施形態において、再成形可能領域１０６は支持体１０２から張り出して、支持体１０２とは接触していない。しかしながら、支持体１０２に対して再成形可能領域１０６を他の配置にすることも可能である。例えば、図１ｂに示した実施形態では、再成形可能領域１０６は支持体１０２ｂの一部分１０２ａに重なっている。この一部分１０２ａは、再成形可能領域１０６が３次元形状に成形される前に、再成形可能領域１０６と一部分１０２ａの表面との間で実質的に接触しないよう、丸みが付けられている。再成形可能領域１０６が３次元形状に成形されると、再成形可能領域１０６と一部分１０２ａの表面との間で接触し得る。この事例において、一部分１０２ａの表面１０３の材料は、再成形可能領域１０６と支持体１０２ｂの一部分１０２ａとの間での高温での粘着を防ぐよう適切に選択することができる。図１ａおよび１ｂに示した実施形態に加えて、再成形可能領域１０６を材料シート１００の任意の位置に、成形される成形物品に必要とされるように設けることも可能であろう。
【００３１】
材料シート１００が支持体１０２上にある間に、再成形可能領域１０６および再成形可能でない領域１０８の両方、すなわち材料シート全体を、図１ｃに示したように、第１粘度範囲に対応する第１温度範囲まで加熱する。図１ｃでは、材料シート１００を全体的に、すなわちその全体を加熱するために、加熱器１０９が使用されている。例えば、ガスバーナ、抵抗フィラメント、およびプラズマトーチなど、様々な種類の加熱器１０９を使用することができる。ガラス含有材料シート１００の場合、第１温度範囲は、材料シートの変形または光学的な品質欠陥を十分に防ぐことができるような低い温度範囲である一方、引続き再成形可能領域１０６に局所加熱を加えたときに膨張の不一致によって材料シートが破損してしまうのを十分に防ぐことができるような高い温度範囲である。一実施の形態において、第１粘度範囲は６×１０9ポアズ（６×１０8Ｐａ・ｓ）超である。第１粘度範囲の上限は、１０12ポアズ（１０11Ｐａ・ｓ）でもよい。
【００３２】
材料シート１００を第１温度範囲まで加熱した後、再成形可能領域１０６を、第２粘度範囲に対応する第２温度範囲まで局所的に加熱する。一実施の形態において、第２粘度範囲の上限は第１粘度範囲の下限よりも低い。以下のさらなる説明は、材料シート１００がガラス含有材料シートであるとの仮定に基づいたものである。一実施の形態において、第２粘度範囲の上限は１０9ポアズ（１０8Ｐａ・ｓ）である。一実施の形態において、第２粘度範囲は１０8ポアズ（１０7Ｐａ・ｓ）から１０9ポアズ（１０8Ｐａ・ｓ）である。一実施の形態において、第２温度範囲はガラス含有材料の成形温度であり、ガラス含有材料の軟化点未満であることが好ましく、ガラス含有材料の軟化点とアニール点との間であることがさらに好ましい。一実施の形態において、第２温度範囲は、ガラス含有材料の軟化点より少なくとも１０℃低い。
【００３３】
再成形可能領域１０６が第２粘度範囲である間、以下のことが起こる。すなわち（ｉ）再成形可能領域１０６は３次元形状に再成形され、（ｉｉ）再成形可能でない領域１０８は、実質的に第１粘度範囲のままであり、さらに（ｉｉｉ）再成形可能でない領域１０８は、実質的に平坦なままである。再成形は、単に再成形可能領域１０６が重力により垂下できるものを含み得る。再成形は、再成形可能領域１０６が垂下し始める前、または再成形可能領域１０６が垂下している間のいずれかに、真空を用いて、すなわち再成形可能領域１０６に真空を加えることによって、再成形可能領域１０６の垂下を助けるものを含んでもよい。再成形は、図１ａ、図２、および図３に１１２で示されているような、材料シート１００の再成形可能領域１０６の外側の領域で、あるいは図１ｂに１１２で示されているような、再成形可能領域１０６の境界近傍の領域で、材料シート１００に力を加えるものでもよい。「境界近傍」に力を加えるものは、「境界位置」に力を加える可能性を含む。一般に、特に再成形可能領域１０６が第２温度範囲内にあるとき、再成形可能領域１０６（または、再成形可能領域１０６の品質領域）が、再成形可能領域１０６内に欠陥を生じさせる可能性のある物体と接触することを避けることが望ましい。
【００３４】
再成形可能領域１０６を第２温度範囲に加熱している間、再成形可能領域１０６に加えられた熱が再成形可能領域１０６を超えて広がり得る可能性は十分にある。この事例において、熱が再成形可能領域１０６を超えて広がり得る程度は、制限されることが望ましい。一実施の形態において、再成形可能領域１０６に対する、材料シート１００中の第２温度まで加熱される領域合計（例えば、図１ａの１０７）の割合は１．５以下であり、この領域合計は再成形可能領域と重複している。別の実施形態において、再成形可能領域１０６に対する、材料シート１００中の第２温度まで加熱される領域合計（例えば、図１ａの１０７）の割合は１．２以下であり、この領域合計は再成形可能領域と重複している。熱が再成形可能領域１０６を超えて広がる程度を制限するために、再成形可能領域１０６に加えられる熱は集中させることが好ましい。この集中加熱を実現するための２つの加熱配置を以下で説明する。
【００３５】
一実施の形態では、再成形可能領域１０６の局所加熱を実現するために、対流加熱が使用される。一実施の形態では、図１ａに示したように、ガスバーナ１１０を用いて熱を再成形可能領域１０６上に導くことにより対流加熱を実現する。対流加熱のため、ガスバーナ１１０は再成形可能領域１０６に高い局所加熱率を与えることができる。２つの化学種の組合せに基づく既混合ガスをガスバーナに供給してもよい。ガス状化学種の組合せの例としては、限定するものではないが、水素と酸素、メタンと酸素、さらにメタンと空気が挙げられる。別の実施形態において、対流加熱は、加熱されたガスを再成形可能領域１０６上に導くことにより実現される。この加熱されたガスは、ガス状化学種を組み合わせたものでもよいし、あるいはこれらを組み合わせたものでなくてもよい。
【００３６】
一実施の形態では、再成形可能領域１０６の局所加熱を実現するために、放射加熱が使用される。図１ｂおよび２は、集中放射加熱配置２０１を示したものである。図１ｂおよび２では、抵抗型加熱器２００が、再成形可能領域１０６を加熱するために再成形可能領域１０６の上方に位置付けられている。抵抗型加熱器２００により生成される放射エネルギーを最大限収集するために、高温の楕円ミラー２０２、すなわち楕円形状を有しかつ高温材料から作製されたミラーなど、１以上の光学部材を使用して、抵抗型加熱器２００により生成された放射エネルギーを再成形可能領域１０６上に集中させる。ミラー２０２は２つの焦点を有している。１つの焦点が抵抗型加熱器２００の位置に位置付けられ、かつ他方の焦点は再成形可能領域１０６上に、あるいは再成形可能領域１０６の表面に近接して、位置付けられる。ミラー２０２が抵抗型加熱器２００から受けた放射エネルギーは、反射されて、再成形可能領域１０６の中心に集中する。優れた反射特性を得るために、高温で低放射率を呈する種々の材料をミラー２０２として使用することができる。例として、限定するものではないが、白金、または白金被覆耐火合金が挙げられる。
【００３７】
図３は、集中放射加熱配置３０１を示したものである。抵抗型加熱器３００は、高温シールドすなわち耐熱シールド３０６の断熱チャンバ３０２（断熱材料が３０４で示されている）内に包囲されている。一実施の形態においてシールド３０６は、金属製またはセラミック製の耐火材料から作製されている。抵抗型加熱器３００からの熱は、再成形可能領域１０６の上方に位置付けられている耐熱シールド３０６内の開口３０８を通って、再成形可能領域１０６へと導かれる。開口３０８の形状は、再成形可能領域１０６の形状に一致するように選択してもよい。例えば、再成形可能領域１０６が長方形である場合、開口３０８も長方形の形としてもよい。上述した対流加熱で、このシールドの構想を使用することも可能であり得、すなわちこの場合、バーナまたは加熱されたガスによる熱を、適当な高温シールドすなわち耐熱シールドの開口を通じて再成形可能領域１０６に導く。
【００３８】
図２、３の抵抗型加熱器２００、３００は、例えばヘレウス・ノーブルライト社（Hereaus Noblelight）の中赤外線加熱器（mid-IR heater）など、高速応答の中赤外線加熱器でもよく、この加熱器の抵抗部材は石英ガラスの外被内に包囲されているため、材料シートは抵抗部材による汚染から保護されることになる。
【００３９】
図４および５は、２つの異なる楕円ミラー４００、５００を用いて４ｋＷ／ｍで３０秒間放射加熱した後の、集中放射加熱配置（図１ｂおよび２に２０１で示したものに類似したもの）により得られた温度分布の例を示している。図６は、シートの再成形可能領域を図４の放射加熱配置を用いて３０秒間加熱した後の、ガラス含有材料シートの熱プロファイル６００を示したものである。熱プロファイル６００の再成形可能領域に対応する部分を、ボックス６０２で示している。図７は、再成形可能領域を第２粘度範囲まで加熱した後の、ガラス含有材料シートの表面に沿った、ガラス含有材料シートの熱プロファイル７００と対応する粘度プロファイル７０２とを示している。プロファイル７００、７０２の再成形可能領域に対応する部分を、概して７０４で示している。
【００４０】
支持体（図１ａ、１ｂ、１ｃ、２、および３の１０２）の材料は、材料シート１００が加熱される温度まで耐え得るものであるべきであり、さらにこの温度で材料シートに粘着しないものでもあるべきである。図１ａ、１ｃ、２、および３のように、再成形可能領域１０６が支持体１０２に接触しない第１の事例では、支持体の材料は単に、高温に耐えることができ、かつ第１温度範囲内で粘着しないようにできることが必要である。したがって、この第１の事例において支持体１０２に使用できるであろう材料の範囲はより幅広い。この第１の事例での支持体１０２に対する材料の例としては、限定するものではないが、ステンレス鋼、耐火合金、およびセラミックが挙げられる。図１ｂに示したような、再成形可能領域１０６が支持体１０２（１０２ｂ）と接触し得る第２の事例では、支持体１０２（１０２ｂ）に対する材料にはいくらか制約がある。再成形可能領域１０６に接触する可能性のある、支持体１０２ｂの一部分１０２ａは、高温に耐えかつ第２温度範囲で粘着しないようにできるものであるべきである。この第２の事例において、一部分１０２ａは、ＩＮＣＯＮＥＬ７１８またはステンレス鋼などの高温材料から作製することができる。あるいは、支持体１０２ｂを異なった熱膨張挙動を有する材料から作る必要性を回避するために、支持体１０２ｂの一部分１０２ａの表面を、第２温度範囲で用いるために選択された適切な高温の（非粘着性の）コーティングで被覆してもよい。
【００４１】
再成形可能領域１０６を第２粘度範囲に対応する第２温度範囲まで加熱した後、再成形可能領域１０６は選択された３次元形状に局所的に再成形される。前述したように、再成形可能領域を再成形するには様々な方法がある。図１ａ〜３に示した例では、材料シートに１１２で示すように力を加え、選択された角度だけ再成形可能領域１０６において材料シートを屈曲させる。図１ｂでは、再成形可能領域１０６内において鋭い内側表面を有する曲げを形成しないように、あるいは、丸み付けされたエッジ１０３で再成形可能領域１０６内における曲げを制御できるように、支持体１０２ｂは、再成形可能領域１０６と接触するエッジの位置で、１０３で示したように丸み付けされる。
【００４２】
図８は、上述の方法によって、再成形可能領域（１０６）の局所加熱に図１ａの対流加熱を用いて成形された、成形物品８００を示している。この成形物品は、再成形可能領域において半径２ｍｍの９０°曲げ８０２を有している。図９は、上述の方法によって、再成形可能領域の局所加熱に図２の集中放射加熱配置を用いて成形された、成形物品９００を示している。この成形物品９００は、２つの再成形可能領域において２つの半径５ｍｍの９０°曲げ９０２、９０４を有している。図１０は、上述の方法によって、再成形可能領域の局所加熱に図３の集中放射加熱配置を用いて成形された、成形物品１０００を示している。この成形物品は、２つの再成形可能領域において２つの半径３０ｍｍの４５°曲げ１００２、１００４を有している。一般に、３０°から９０°の範囲内の曲げ角度を有した曲げを形成することができる。（説明のために図１ａを用いると、曲げ角度は水平に対して測定される。すなわち、曲げ角度９０°は支持体１０２に本質的に垂直な再成形可能領域１０６に対応することになり、また曲げ角度０°（または曲げ角度なし）は、支持体１０２に本質的に平行な再成形可能領域１０６に対応することになる。）
再成形可能領域１０６が成形された後、材料シート１００を冷却してもよい。ガラス含有材料の場合、材料シート１００を、ガラス含有材料の粘度がおよそ１０13ポアズ（１０12Ｐａ・ｓ）以上になる温度範囲まで典型的には冷却してもよい。成形された再成形可能領域を含む材料シートを、成形物品と称する。成形物品はアニールしてもよい。成形物品のエッジは、最終的なサイズまたは形状を得るために、仕上げ、トリミング、または輪郭形成を行ってもよい。成形物品にイオン交換プロセスを施してもよい。典型的には、イオン交換プロセスは、成形物品をアルカリ金属の塩を含む溶融浴中に浸漬させるものであり、このアルカリ金属のイオン半径は、成形物品のガラス含有材料内に含有されているアルカリ金属イオンの半径よりも大きい。溶融浴中の、より大きいアルカリ金属イオンが、成形物品のガラス含有材料内の、より小さいアルカリ金属イオンと置き換わり、成形物品の表面で、またはその表面近傍で、望ましい圧縮応力をもたらす。イオン交換の後、成形物品の表面を汚れ防止コーティングで保護してもよい。
【００４３】
本発明を、限られた数の実施形態を参照してこれまで説明してきたが、本書で開示された本発明の範囲から逸脱しない他の実施形態を考案できることは、本開示から利益を得る当業者には明らかであろう。したがって、本発明の範囲は、添付の請求項によってのみ限定されるべきである。
【符号の説明】
【００４４】
１００    材料シート
１０２    支持体
１０６    再成形可能領域
１０８    再成形可能でない領域
１１０    ガスバーナ
２００    抵抗型加熱器
２０１    集中放射加熱配置
２０２    楕円ミラー
８００、９００、１０００    成形物品
【図１ａ】
0005897594.tif 000002
【図１ｂ】
0005897594.tif 000003
【図１ｃ】
0005897594.tif 000004
【図２】
0005897594.tif 000005
【図３】
0005897594.tif 000006
【図４】
0005897594.tif 000007
【図５】
0005897594.tif 000008
【図６】
0005897594.tif 000009
【図７】
0005897594.tif 000010
【図８】
0005897594.tif 000011
【図９】
0005897594.tif 000012
【図１０】
0005897594.tif 000013